(57)【要約】【課題】良好な抵抗値を示すコンタクトプラグを備えた半導体装置の製造方法を提供すること。【解決手段】  コンタクトプラグを備えた半導体装置の製造方法であって、半導体シリコン基板表面に設けられた高濃度Ｎ導電型拡散層の表面部分および層間絶縁層により形成されたコンタクトホールを通じて、加速エネルギーを３０〜１２０ｋｅＶの範囲とし、注入量を１．０×１０１３〜５．０×１０１４／ｃｍ２の範囲としてインジウムイオンを注入するこにより、前記コンタクトホール下部の前記高濃度Ｎ導電型拡散層の表面部分にインジウム含有層を形成することを特徴とする半導体装置の製造方法。【選択図】図３
2006313867.tif 000002
【特許請求の範囲】
【請求項１】
下記（１）〜（７）の工程を有する半導体装置の製造方法。
（１）半導体シリコン基板の表面領域に高濃度Ｎ導電型拡散層を形成する工程
（２）前記高濃度Ｎ導電型拡散層を備えた半導体シリコン基板に対して層間絶縁膜を形成する工程
（３）前記層間絶縁膜の所定の位置に対しエッチングすることにより、前記高濃度Ｎ導電
型拡散層に到達するコンタクトホールを形成する工程
（４）前記高濃度Ｎ導電型拡散層の表面部分に対し、前記コンタクトホールを通して、加
速エネルギーを３０〜１２０ｋｅＶの範囲とし、注入量を１．０×１０１３〜５．０×１
０１４／ｃｍ２の範囲として、インジウムイオンを注入し、前記コンタクトホールの底面
にインジウム含有層を形成する工程
（５）前記コンタクトホールの底面に形成された前記インジウム含有層に金属シリサイド
層を形成する工程
（６）前記コンタクトホールの底面を除くコンタクトホール内面と前記層間絶縁膜上面にバリア層を形成する工程
（７）前記コンタクトホールにコンタクトプラグを形成する工程
【請求項２】
前記金属シリサイド層は、ＴｉＳｉ２、ＣｏＳｉ２、ＴａＳｉ２、ＰｔＳｉ２およびＮ
ｉＳｉ２からなる群より選ばれる少なくとも一つであることを特徴とする請求項１に記載
の半導体装置の製造方法。
【請求項３】
前記インジウムイオンを注入するための加速エネルギーは４０〜１００ｋｅＶの範囲で
ある請求項１または２のいずれかに記載の半導体装置の製造方法。
【請求項４】
前記インジウムイオンの注入量は、４．０×１０１３〜１×１０１４／ｃｍ２の範囲で
ある請求項１〜３のいずれかに記載の半導体装置の製造方法。
【請求項５】
請求項１〜４のいずれかに記載の製造方法により得られた半導体装置。
【請求項６】
半導体シリコン基板と、
前記半導体シリコン基板の表面領域に設けられた高濃度Ｎ導電型拡散層と、
前記高濃度Ｎ導電型拡散層中に設けられたインジウム含有層と、
前記半導体シリコン基板上の所定の位置に設けられた層間絶縁膜と、
前記半導体シリコン基板表面と前記層間絶縁膜とにより区画されたコンタクトホール内面ならびに前記層間絶縁膜に接して設けられたバリア層と、
前記バリア層に接して設けられたコンタクトプラグと、
前記インジウム含有層と前記バリア層との境界領域に設けられた金属シリサイド層と、
を備えた半導体装置であって、
前記インジウム含有層に含まれるインジウムの濃度は５．０×１０１８〜５．０×１０
１９／ｃｍ３の範囲であることを特徴とする半導体装置。
【請求項７】
前記半導体装置はＮチャネル絶縁ゲート型電界効果トランジスタ構造を具備することを
特徴とする請求項５または６のいずれかに記載の半導体装置。
【発明の詳細な説明】
【技術分野】
【０００１】
本発明は半導体装置の製造方法に関し、特にコンタクトプラグを備える半導体装置の製
造方法に関する。
【背景技術】
【０００２】
半導体装置では、一般的に半導体シリコン基板と上部配線層とはコンタクトプラグを用いて接続される。
ここで従来の半導体装置の製造方法を図１（ａ）〜（ｅ）を参照して説明する。
図１（ａ）に示す通り、半導体シリコン基板１上にＳｉＯ２等からなる層間絶縁膜２が形成される。
次に前記層間絶縁膜２上の所定の位置にフォトレジスト層（図示せず）を形成し、この
フォトレジスト層をマスクとして公知のドライエッチング操作により、図１（ｂ）に示さ
れるコンタクトホール３が形成される。
続いて図１（ｃ）に示す通り、スパッタリング操作により、前記コンタクトホール３の
表面にチタン層４が形成される。次にＮ２ガス雰囲気下にアニール操作を行なうことによ
り、図１（ｄ）に示す通り、前記チタン層４をＴｉＮからなるバリア層６とすることがで
きる。このとき、前記コンタクトホール下部の前記半導体シリコン基板１にＴｉＳｉ２からなる金属シリサイド層５が形成される。
そして前記コンタクトホール３に、タングステン、不純物を含有するポリシリコン等による導電層を設けることにより、図１（ｅ）に示すコンタクトプラグ７を形成することができる。
この様に形成されたコンタクトプラグの抵抗は、前記半導体装置の消費電力を抑えるた
めに低いことが好ましい。前記コンタクトプラグの抵抗を低くすること等を目的として、
前記コンタクトホールの底面にＴｉＳｉ２層を形成する方法が知られている。
【０００３】
一方、図２（ａ）および（ｂ）に示す様に、半導体シリコン基板中のＮ導電型拡散層全面に重ねてインジウムイオンを注入することにより、絶縁ゲート型電界効果トランジスタを製造する方法も提案されている。
この方法について説明すると次の通りである。
まず図２（ａ）に示す通り、半導体シリコン基板に素子間分離絶縁領域１３および絶縁膜１４を形成してから、前記半導体シリコン基板にリンイオンおよびホウ素イオンを注入することにより、それぞれＰ導電型ウエル８およびＮ導電型ウエル９が前記半導体シリコン基板中に形成される。
続いて前記Ｐ導電型ウエル８にはホウ素イオンを、Ｎ導電型ウエル９にはリンイオンを
選択的に注入して、それぞれ前記Ｐ導電型ウエル８にＰ導電型高濃度ウエル層１０が形成され、前記Ｎ導電型ウエル９にＮ導電型高濃度ウエル層１１が形成される。
続いて前記Ｐ導電型ウエル８およびＮ導電型ウエル９の全面にインジウムイオンを注入
することにより、インジウム含有層１２が前記半導体シリコン基板に形成される。
【０００４】
さらに図２（ｂ）に示す通り、前記半導体シリコン基板上に設けたゲート電極構造１９を注入阻止マスクとして、前記Ｐ導電型高濃度ウエル層１０にヒ素イオンを選択的に注入することにより、高濃度Ｎ導電型拡散層１５および１６が形成される。
同様にＮ導電型高濃度ウエル層１１にＢＦ2イオンを選択的に注入することにより、高
濃度Ｐ導電型拡散層１７および１８が形成される。
なお前記高濃度Ｎ導電型拡散層１５および１６ならびに前記高濃度Ｐ導電型拡散層１７
および１８は、それぞれ前記絶縁ゲート型電界効果トランジスタのソース・ドレイン構造
に対応するものである。
この様に、インジウム含有層を備えた半導体装置の製造方法も提案されている（特許文
献１）。
【特許文献１】特開２００２−３６８２１２号公報
【発明の開示】
【発明が解決しようとする課題】
【０００５】
しかしながら、近年の半導体装置の小型化、高集積化に伴い、前記コンタクトホール径
が小さくなればなるほど、前記コンタクトホールの底面に単にＴｉＳｉ２層を形成するだ
けでは、前記コンタクトプラグの抵抗値上昇を抑えることはできなかった。
また、先の高濃度Ｎ導電型拡散層全面に重ねてインジウムイオンを注入する方法では、
シリコンに比べて原子半径の大きいインジウムイオンが半導体シリコン基板内部においてシリコン結晶の欠陥を引き起こすため、前記インジウムイオンの注入量は、５×１０１１／ｃｍ２以下の範囲である必要があると考えられていた。
本発明の目的は、良好な抵抗値を示すコンタクトプラグを備えた半導体装置の製造方法
を提供することにある。
【課題を解決するための手段】
【０００６】
本発明者は前記課題を解決すべく鋭意検討した結果、半導体シリコン基板表面に設けられた高濃度Ｎ導電型拡散層に到達するコンタクトホールを形成した後に、前記Ｎ導電型とは反対の導電型であるインジウムイオンを前記コンタクトホールを通して注入する方法であって、そのインジウムイオン注入量が１．０×１０１３〜５．０×１０１４／ｃｍ２の範囲である半導体装置の製造方法が、良好な抵抗値を示すコンタクトプラグを備えた半導体装置を与えることを見出し、本発明を完成するに至った。
【０００７】
すなわち本発明は、
［１］下記（１）〜（７）の工程を有する半導体装置の製造方法を提供するものであり、
（１）半導体シリコン基板の表面領域に高濃度Ｎ導電型拡散層を形成する工程
（２）前記高濃度Ｎ導電型拡散層を備えた半導体シリコン基板に対して層間絶縁膜を形成する工程
（３）前記層間絶縁膜の所定の位置に対しエッチングすることにより、前記高濃度Ｎ導電
型拡散層に到達するコンタクトホールを形成する工程
（４）前記高濃度Ｎ導電型拡散層の表面部分に対し、前記コンタクトホールを通して、加
速エネルギーを３０〜１２０ｋｅＶの範囲とし、注入量を１．０×１０１３〜５．０×１０１４／ｃｍ２の範囲として、インジウムイオンを注入し、前記コンタクトホールの底面にインジウム含有層を形成する工程
（５）前記コンタクトホールの底面に形成された前記インジウム含有層に金属シリサイド
層を形成する工程
（６）前記コンタクトホールの底面を除くコンタクトホール内面と前記層間絶縁膜上面にバリア層を形成する工程
（７）前記コンタクトホールにコンタクトプラグを形成する工程
［２］前記金属シリサイド層は、ＴｉＳｉ２、ＣｏＳｉ２、ＴａＳｉ２、ＰｔＳｉ２およびＮｉＳｉ２からなる群より選ばれる少なくとも一つであることを特徴とする上記［１］に記載の半導体装置の製造方法を提供するものであり、
［３］前記インジウムイオンを注入するための加速エネルギーは４０〜１００ｋｅＶの範
囲である上記［１］または［２］のいずれかに記載の半導体装置の製造方法を提供するも
のであり、
［４］前記インジウムイオンの注入量は、４．０×１０１３〜１×１０１４／ｃｍ２の範囲である上記［１］〜［３］のいずれかに記載の半導体装置の製造方法を提供するものであり、
［５］上記［１］〜［４］のいずれかに記載の製造方法により得られた半導体装置を提供
するものであり、
［６］半導体シリコン基板と、
前記半導体シリコン基板の表面領域に設けられた高濃度Ｎ導電型拡散層と、
前記高濃度Ｎ導電型拡散層中に設けられたインジウム含有層と、
前記半導体シリコン基板上の所定の位置に設けられた層間絶縁膜と、
前記半導体シリコン基板表面と前記層間絶縁膜とにより区画されたコンタクトホール内面ならびに前記層間絶縁膜に接して設けられたバリア層と、
前記バリア層に接して設けられたコンタクトプラグと、
前記インジウム含有層と前記バリア層との境界領域に設けられた金属シリサイド層と、
を備えた半導体装置であって、
前記インジウム含有層に含まれるインジウムの濃度は５．０×１０１８〜５．０×１０
１９／ｃｍ３の範囲であることを特徴とする半導体装置を提供するものであり、
［７］前記半導体装置はＮチャネル絶縁ゲート型電界効果トランジスタ構造を具備するこ
とを特徴とする上記［５］または［６］のいずれかに記載の半導体装置を提供するもので
ある。
【発明の効果】
【０００８】
本発明の製造方法によれば、良好な抵抗値を示すコンタクトプラグを備えた半導体装置
を提供することができる。
【発明を実施するための最良の形態】
【０００９】
以下図面を参照しつつ、本発明により得られる半導体装置について説明する。
ここで図３は、本発明の一実施態様である半導体装置の構成を例示した部分要部断面図
である。
半導体装置１００は、Ｎチャネル絶縁ゲート型電界効果トランジスタ（ＮチャネルＭＯ
Ｓ）構造を具備する半導体装置であり、図３にはこの半導体装置１００の高濃度Ｎ導電型
拡散層１９上に設けられたコンタクトプラグ部分の構造の一実施態様が例示されている。
図３に示される通り、前記高濃度Ｎ導電型拡散層１９は半導体シリコン基板１中に設けられたＰ導電型ウエル８の中に設けられている。
なお特に図示していないが、Ｐ導電型ウエル８の半導体シリコン基板表面領域には、先の図２で説明した場合と同様、Ｐ導電型高濃度ウエル層を設けることができる。
【００１０】
前記高濃度Ｎ導電型拡散層１９は、前記半導体装置１００のソース・ドレイン構造に対
応するものである。このソース・ドレイン構造とゲート電極構造（図示せず）等により、
前記半導体装置１００はＮチャネルＭＯＳとして機能するものである。
【００１１】
また前記半導体装置１００は、図３に例示する通りコンタクトプラグ７を備えるもので
ある。
かかるコンタクトプラグ７は、通常タングステン、不純物を含有するポリシリコン等の一種もしくは二種以上から構成されるものである。
前記不純物としては、例えば、リンやホウ素等を挙げることができる。
【００１２】
前記コンタクトプラグ７は、バリア層６を介して、層間絶縁膜２と半導体シリコン基板１とに接して設けられている。
前記層間絶縁膜２は、例えば、ＳｉＯ２等から構成されるものである。
また前記バリア層６は、例えば、ＴｉＮ、ＴａＮ等の一種もしくは二種以上から構成さ
れるものである。
前記バリア層６は、取り扱い性等の面からＴｉＮからなるものであることが好ましい。
また前記バリア層６は、層間絶縁膜２と前記半導体シリコン基板１とにより区画されたコンタクトホールと呼ばれる部分に接して設けられている。
本発明においては前記コンタクトホールの深さは、取り扱い性等の面から４００〜１０
００ｎｍの範囲であれば好ましい。
さらに前記コンタクトホールの底面部分、すなわち前記半導体シリコン基板１表面に対応する部分の径は５０〜２６０ｎｍの範囲であれば好ましく、前記コンタクトホールの上面部分、すなわち前記層間絶縁膜２の上部表面とほぼ同じ面に対応する部分の径は１００〜３００ｎｍの範囲であれば好ましい。
【００１３】
さらに前記半導体シリコン基板１には、前記高濃度Ｎ導電型拡散層１９に重ねてインジウム含有層１２が形成されている。前記インジウム含有層１２は前記半導体シリコン基板１の表面領域に形成されたものである。
前記インジウム含有層１２は、前記コンタクトプラグ７の抵抗を小さくする観点から、
前記半導体シリコン基板１の表面から２５ｎｍ以上、同表面から５０ｎｍの厚みを持つことが好ましい。
【００１４】
前記インジウム含有層１２に含まれるインジウムの濃度は、前記コンタクトプラグ７の
抵抗を小さくする観点から、５．０×１０１８〜５．０×１０１９／ｃｍ３の範囲であれば好ましく、５．０×１０１８〜１．０×１０１９／ｃｍ３の範囲であればより好ましい。
【００１５】
さらに前記インジウム含有層１２と前記バリア層６との境界領域には、金属シリサイド
化合物層５０２が形成されている。
この様な金属シリサイド化合物層５０１は、例えば、ＴｉＳｉ２、ＣｏＳｉ２、ＴａＳ
ｉ２、ＰｔＳｉ２、ＮｉＳｉ２等の一種もしくは二種以上から構成されるものである。
前記金属シリサイド化合物層５０１は、ＴｉＳｉ２、ＣｏＳｉ２およびＮｉＳｉ２より
なる群から選ばれる少なくとも一種からなるものであることが好ましく、ＴｉＳｉ２から
なるものであればさらに好ましい。
【実施例１】
【００１６】
次に本発明の製造方法について、図面を参照しつつ下記の実施例に基づいてさらに詳細
に説明する。なお本発明の内容は、以下の実施例に示された態様により何ら限定されるも
のではない。
【００１７】
本発明の製造方法は、図４に示す通り、半導体シリコン基板１の表面領域に前記高濃度Ｎ導電型拡散層１９を形成する工程（１）を有するものである。
【００１８】
前記半導体シリコン基板１には濃度１０１６〜１０１８／ｃｍ３のＢイオンが含まれていて、前記Ｐ導電型ウエル８が形成されている。
【００１９】
前記Ｐ導電型ウエル８の所定の位置にＡｓイオンを１０ｋｅＶのエネルギーにより、前
記半導体シリコン基板１に対して垂直方向から２．８×１０１４ｃｍ２の注入量により一回注入した。
続いて同様にＰイオンを１８ｋｅＶのエネルギーにより、前記半導体シリコン基板１に対して垂直方向から３．０×１０１３ｃｍ２の注入量により一回注入し、さらにＡｓイオンを３５ｋｅＶのエネルギーにより、前記半導体シリコン基板１に対して垂直方向から４．０×１０１５ｃｍ２の注入量により一回注入した。
【００２０】
さらに９５０〜１０００℃の範囲の温度でこれらのイオンを拡散させることにより、前
記高濃度Ｎ導電型拡散層１９を形成した。
このときの前記高濃度Ｎ導電型拡散層１９は、前記半導体シリコン基板１表面から１００〜１５０ｎｍの範囲であった。
【００２１】
前記高濃度Ｎ導電型拡散層１９は、本発明の製造方法により得られるＮチャネル型ＭＯ
Ｓ半導体装置のソース・ドレイン構造に対応するものである。このソース・ドレイン構造
とゲート電極構造（図示せず）等により、本発明の製造方法により得られる半導体装置は
Ｎチャネル型ＭＯＳとして機能するものである。
【００２２】
また本発明の製造方法は、図５に示す通り、前記高濃度Ｎ導電型拡散層１９を備えたシ
リコン基板１に対して層間絶縁膜２を形成する工程（２）を有するものである。
前記層間絶縁膜２を形成する方法は公知であり、例えば、ＳｉＯ２、ＢＰＳＧ（Boro-P
hospho Silicate Glass)等を用いて形成することができる。
【００２３】
また本発明の製造方法は、図６に示す通り、前記層間絶縁膜２の所定の位置に対しエッ
チング操作を行なうことにより、前記高濃度Ｎ導電型拡散層に到達するコンタクトホール
３を形成する工程（３）を有するものである。
前記層間絶縁膜２上の所定の位置にフォトレジスト層（図示せず）を形成し、このフォ
トレジスト層をマスクとして公知のドライエッチング等のエッチング操作を行なうことに
より、図６に示すコンタクトホール３を形成することができる。
【００２４】
この様にして得られたコンタクトホール３の深さは、５５０〜７５０ｎｍの範囲であっ
た。
また、前記コンタクトホール３の底面部分、すなわち半導体シリコン基板１表面に対応する部分の径は６０〜１６０ｎｍの範囲であり、前記コンタクトホールの上面部分、すなわち層間絶縁膜２の上部表面とほぼ同じ面に対応する部分の径は１１０〜１９０ｎｍの範囲であった。
【００２５】
また本発明の製造方法は、図７に示す通り、前記高濃度Ｎ導電型拡散層の表面部分に対
し、前記コンタクトホールを通して、加速エネルギーを３０〜１２０ｋｅＶの範囲とし、
注入量を１．０×１０１３〜５．０×１０１４／ｃｍ２の範囲として、インジウムイオン
を注入し、前記コンタクトホールの底面にインジウム含有層１２を形成する工程（４）を
有するものである。
このインジウム注入操作により、前記高濃度Ｎ導電型拡散層１９に重ねて形成された前
記インジウム含有層１２を形成することができ、前記コンタクトプラグの抵抗を低減する
ことが可能となる。
【００２６】
なおインジウムイオンの注入の前に、前記高濃度Ｎ導電型拡散層の表面部分に対し、前
記コンタクトホールを通して、加速エネルギーを５〜１０ｋｅＶの範囲とし、注入量を１
．０×１０１３〜３．０×１０１３／ｃｍ２の範囲として、リンイオンが注入されている。
【００２７】
インジウムイオン注入後、窒素雰囲気下、温度７００℃で６０秒間、前記半導体シリコン基板１をランプ光源を用いて加熱し、アニールすることにより、インジウム含有層１２を形成した。
【００２８】
また本発明の製造方法は、前記コンタクトホール３の底面に形成された前記インジウム
含有層上１２に金属シリサイド層を形成する工程（５）ならびに前記コンタクトホールの底面を除くコンタクトホール内面と前記層間絶縁膜上面にバリア層を形成する工程（６）
を有するものである。
【００２９】
図８に示す通り、前記コンタクトホールに対して流量１２ｃｍ３／分のＴｉＣｌ４ガス
、流量４０００ｃｍ３／分のＨ２ガスおよび流量１６００ｃｍ３／分のＡｒガスを６５０
℃の温度で作用させ、ＣＶＤ法により、膜厚１０ｎｍのＴｉＳｉ２からなる金属シリサイ
ド層５０１を形成した。
【００３０】
続いて流量６３ｃｍ３／分のＴｉＣｌ４ガス、流量２４０ｃｍ３／分のＮＨ３ガスおよ
び流量５５００ｃｍ３／分のＮ２ガスを６５０℃の温度で作用させ、ＣＶＤ法により、前
記ＴｉＳ２からなる金属シリサイド層５０１の上に膜厚１２．５ｎｍのＴｉＮからなるバ
リア層６を形成した。
【００３１】
なお、本実施例では上記の通りＴｉＳｉ２からなる金属シリサイド層５０１を有する半
導体装置を製造したが、ＣｏＳｉ２からなる金属シリサイド層を形成する方法は次の通り
である。
まず、図７に記載の前記コンタクトホール３の内面および前記層間絶縁膜２上面に対し
、スパッタリング等の手法により、図９に示す様にコバルト層４０１を形成することがで
きる。かかるスパッタリングの方法に特に限定はなく、公知の方法等により実施すること
が可能である。
続いて加熱処理により、図１０に示す様に、前記コンタクトホール３底面のコバルト層
４０１を前記半導体シリコン基板中のシリコンと反応させることにより、前記ＣｏＳｉ２からなる金属シリサイド層５０２を形成することができる。
図１１に示す様に、エッチング等の公知の手法により前記コバルト層４０１を除去した
後、図１２に示す様に、先に説明した場合と同様の方法により、前記ＣｏＳｉ２からなる
金属シリサイド層５０２の上にＴｉＮからなるバリア層６を形成することができる。
【００３２】
次に本発明の製造方法は、図３に示す通り、前記コンタクトホールにコンタクトプラグ
７を形成する工程（７）を有するものである。
【００３３】
前記コンタクトホール内面に接して形成された前記バリア層６に対し、流量３４０ｃｍ
３／分のＷＦ６ガス、流量２２００ｃｍ３／分のＨ２ガス、流量４０００ｃｍ３／分のＡｒガスおよび流量２００ｃｍ３／分のＮ２ガスを４５０℃の温度で作用させ、ＣＶＤ法により、タングステンからなるコンタクトプラグ７を形成した。
この後、エッチング、ＣＭＰ等の操作によりコンタクトプラグ７の形状を整えることが
できる。
【００３４】
前記コンタクトプラグ７を形成した後は、公知の方法に従って半導体装置を製造するこ
とができる。
この様にして、上記（１）〜（７）の工程を有する製造方法により、半導体装置を得る
ことができる。
前記製造方法により得られたコンタクトプラグ７の抵抗値は、３６０〜４２０Ωの範囲
であり、インジウム含有層１２を設けなかった場合のコンタクトプラグ７の抵抗値は５８
０〜６４０Ωの範囲であった。
【００３５】
また、上記実施例１の場合で、前記インジウムイオンの加速エネルギーを６０ｋｅＶと
し、前記インジウムイオンの注入量を８．０×１０１３／ｃｍ２の場合と１．０×１０１
４／ｃｍ２の場合とにより比較したところ、前記コンタクトプラグ７の抵抗値はほぼ同程
度であった。
【図面の簡単な説明】
【００３６】
【図１】コンタクトプラグの製造方法を説明するための要部部分断面図である。
【図２】従来の絶縁ゲート型電界効果トランジスタの製造方法を説明するための要部部分断面図である。
【図３】本発明により得られる半導体装置の要部部分断面図である。
【図４】本発明の製造方法を説明するための半導体シリコン基板の要部部分断面図である。
【図５】本発明の製造方法を説明するための、半導体シリコン基板上に層間絶縁膜を形成した状態を示す要部部分断面図である。
【図６】本発明の製造方法を説明するための、層間絶縁膜にコンタクトホールを形成した状態を示す要部部分断面図である。
【図７】本発明の製造方法を説明するための、半導体シリコン基板上にインジウム含有層を形成した状態を示す要部部分断面図である。
【図８】本発明の製造方法を説明するための、コンタクトホールにバリア層を形成した状態を示す要部部分断面図である。
【図９】本発明の変形例を説明するための、コンタクトホールにコバルト層を形成した状態を示す要部部分断面図である。
【図１０】本発明の変形例を説明するための、金属シリサイド層を形成した状態を示す要部部分断面図である。
【図１１】本発明の変形例を説明するための、コバルト層を除去した状態を示す要部部分断面図である。
【図１２】本発明の変形例を説明するための、コンタクトホールにバリア層を形成した状態を示す要部部分断面図である。
【符号の説明】
【００３７】
１    半導体シリコン基板
２    層間絶縁膜
３    コンタクトホール
４    チタン層    ４０１  コバルト層
５    金属シリサイド層    ５０１  ＴｉＳｉ２からなる金属シリサイド層      
５０２  ＣｏＳｉ２からなる金属シリサイド層
６    バリア層
７    コンタクトプラグ
８    Ｐ導電型ウエル
９    Ｎ導電型ウエル
１０  Ｐ導電型高濃度ウエル層
１１  Ｎ導電型高濃度ウエル層
１２  インジウム含有層
１３  素子間分離絶縁領域
１４  絶縁膜
１５、１６  高濃度Ｎ導電型拡散層
１７、１８  高濃度Ｐ導電型拡散層
【図１】
2006313867.tif 000003
【図２】
2006313867.tif 000004
【図３】
2006313867.tif 000005
【図４】
2006313867.tif 000006
【図５】
2006313867.tif 000007
【図６】
2006313867.tif 000008
【図７】
2006313867.tif 000009
【図８】
2006313867.tif 000010
【図９】
2006313867.tif 000011
【図１０】
2006313867.tif 000012
【図１１】
2006313867.tif 000013
【図１２】
2006313867.tif 000014